(57)【特許請求の範囲】
【請求項１】
式Ｉと式ＩＩの少なくともいずれか一つの構造を有するゲル化因子であって、
0006859517.tif 000009
前記式Ｉ又は式ＩＩに記載のゲル化因子は、自体最小ゲル化濃度が１５ｍｍｏｌ／Ｌに達することができ、
前記式Ｉ又は式ＩＩに記載のゲル化因子とＡｌ３＋とは、アルミニウム金属ヒドロゲルを形成する最小ゲル化濃度が１０ｍｍｏｌ／Ｌである、
ことを特徴とするゲル化因子。
【請求項２】
前記ゲル化因子の調製方法は、
ｔｙｒｏｓｅｒｌｅｕｔｉｄｅ（ＹＳＬ）又はｔｙｒｏｓｅｒｖａｔｉｄｅ（ＹＳＶ）をイミダゾールホルムアルデヒドと反応させて反応生成物を得るステップａと、
前記反応生成物と水素化ホウ素ナトリウムとを反応させて反応溶液を得るステップｂと、
前記反応溶液のｐＨ値を調整し、撹拌条件下で反応させ、洗浄、再結晶、乾燥してゲル化因子を得るステップｃと、を含む
ことを特徴とする請求項１に記載のゲル化因子の調製方法。
【請求項３】
前記ステップａにおけるｔｙｒｏｓｅｒｌｅｕｔｉｄｅ（ＹＳＬ）は、Ｌ−チロシル−Ｌ−セリル−Ｌ−ロイシンからなる小分子ポリペプチドであり、
前記ステップａにおけるｔｙｒｏｓｅｒｖａｔｉｄｅ（ＹＳＶ）は、Ｌ−チロシル−Ｌ−セリル−Ｌ−バリンからなる小分子ポリペプチドである、
ことを特徴とする請求項２に記載のゲル化因子の調製方法。
【請求項４】
前記ステップａの反応は、アルコール溶媒と炭酸塩の存在下で発生し、
前記アルコール系溶媒は、メタノール、エタノール又はプロパノールから選択され、
前記炭酸塩は、炭酸ナトリウム炭酸リチウム又は炭酸カリウムから選ばれる、
ことを特徴とする請求項３に記載のゲル化因子の調製方法。
【請求項５】
請求項１又は請求項２又は請求項３又は請求項４に記載の式Ｉと式ＩＩの少なくともいずれか一つの構造を有するゲル化因子、又は請求項２〜３のいずれかに記載の調製方法により得られたゲル化因子を、１０ｍｍｏｌ／Ｌ〜０．１５ｍｏｌ／Ｌの水溶液に調製し、ｐＨを５．８〜７．５に調整して得る、
ことを特徴とするヒドロゲルの調製方法。
【請求項６】
Ａｌ３＋水溶液と、請求項１〜４のいずれかに記載のゲル化因子を５ｍｍｏｌ／Ｌ〜０．５ｍｏｌ／Ｌ含有する水溶液とを混合し、ｐＨを５．５〜７．０に調整し、少なくとも１２ｈ撹拌し又は少なくとも３０ｍｉｎ超音波処理して得る、
ことを特徴とするアルミニウム金属ヒドロゲルの調製方法。
【請求項７】
前記Ａｌ３＋水溶液は、Ａｌ（ＮＯ３）３水溶液またはＡｌＣｌ３水溶液から選択される
ことを特徴とする請求項６に記載のアルミニウム金属ヒドロゲルの調製方法。
【請求項８】
硝酸セリウムアンモニウムを０．０５ｍｏｌ／Ｌ硝酸溶液に溶解し、ビニル基修飾シリカとナノセルロースを加えて反応液Ａを得るステップ１と、
請求項１〜４のいずれかに記載の式Ｉと式ＩＩの少なくともいずれか一つの構造を有するゲル化因子、または請求項２〜４のいずれかに記載の方法に従って得られたゲル化因子を５ｍｍｏｌ／Ｌ〜０．１５ｍｏｌ／Ｌの水溶液に調製し、反応液Ｂを得るステップ２と、
反応液Ｂを定電圧滴下ロートにより反応液Ａに滴下し、２５〜４０℃で２〜８ｈ反応させ、蒸留水洗浄、ソックスレー抽出、吸引濾過を順次行い、ナノセルロースヒドロゲルを得るステップ３と、
前記ナノセルロースヒドロゲルを、塩化第一鉄と塩化鉄とを含む溶液に浸漬し、アンモニア水を加えて５〜１２ｈ反応すればナノ水和酸化金属複合ヒドロゲルを得るステップ４と、によって調製される、
ことを特徴とするナノ水和酸化金属複合ヒドロゲルの調製方法。
【請求項９】
前記ステップ４における塩化第一鉄と塩化鉄を含む溶液において、塩化第一鉄と塩化鉄のモル比が１：２である、
ことを特徴とする請求項８に記載のナノ水和酸化金属複合ヒドロゲルの調製方法。
【発明の詳細な説明】
【技術分野】
【０００１】
本発明は汚水処理の分野に関し、特にナノ水和酸化金属複合ヒドロゲル及び汚水処理の応用に関する。
【背景技術】
【０００２】
ｔｙｒｏｓｅｒｌｅｕｔｉｄｅ（ＹＳＬ）は、カルーチンアミド−ロイシンからなる小分子ポリペプチドであり、分子構造式はＣ１８Ｈ２７Ｎ３Ｏ６（式１Ａ）であり、相対分子質量は３８１．４であり、従来のチロソールの応用は、主にがん細胞に対する抑制作用、例えば、姚智等（姚智、陸融、王莉、など、トリペプチド化合物チロシン（ＹＳＬ）の腹水型肝癌Ｈ２２マウスの免疫調節作用実験研究［Ｊ］．中国薬理学通報、２００６、２２（１０）：１１７２〜１１７５．）、ＬＩ等（ＬＩＰＣ、ＬＩＹ、ＴＡＮＧＺＹ、ｅｔａｌ．Ｓｔｕｄｙｏｎｔｈｅｉｎｈｉｂｉｔｏｒｙｅｆｆｅｃｔｓｏｆｔｙｒｏｓｅｒｌｅｕｔｉｄｅｏｎｔｕｍｏｒｇｒｏｗｔｈａｎｄｍｅｔａｓｔａｓｉｓｉｎｎｕｄｅｍｉｃｍｏｄｅｌｏｆｈｕｍａｎｈｅｐａｔｏｃｅｌｌｕｌａｒｃａｒｃｉｎｏｍａｍｅｔａｓｔａｓｉｓ［Ｊ］．Ｈｅｐａｔｏｇａｓｔｒｏｅｎｔｅｒｏｌｏｇｙ、２００７、５４（７７）：１３５９〜１３６３．）、ＬＩ等（ＬＩＸＬ、ＬＩＵＪＹ、ＬＵＲ、ｅｔａ．Ｅｖａｌｕａｔｉｏｎｏｆｔｈｅｅｔｈｅｒａｐｅｕｔｉｃａｃｙｏｆｔｒｉｐｅｐｔｉｄｅｔｙｒｏｓｅｒｌｅｕｔｉｄｅ（ＹＳＬ）ｆｏｒｈｕｍａｎｈｅｐａｔｏｃａｒｃｉｎｏｍａｂｙｉｎｖｉｖｏｈｏｌｌｏｗｆｉｂｅｒａｓｓａｙ［Ｊ］．ＩｎｖｅｓｔＮｅｗＤｒｕｇｓ、２００８、２６（６）：５２５〜５２９．）の研究は、いずれもＹＳＬによる肝癌の治療作用に着目し、ＨＣＣが腹膜、腹壁転移、肝内侵襲及び肺転移を起こしてしまうことを抑制し、ＹＳＬは肝癌の進行を抑制することに加えて、局所的な侵襲と遠方の移行を抑制することができる。ｔｙｒｏｓｅｒｖａｔｉｄｅ（ＹＳＶ）はＹＳＬ類似体であり、両者の化学構造は類似しており、ｔｙｒｏｓｅｒｖａｔｉｄｅ（ＹＳＶ）の構造式は式（１Ｂ）のように表される。ｔｙｒｏｓｅｒｖａｔｉｄｅ（ＹＳＶ）はヒト肺癌Ａ５４９細胞及びマウスＬｅｗｉｓ肺癌細胞の増殖を顕著に抑制することと、ヒト肝癌ＢＥＬ−７４０２、ＳＭＭＣ−７７２１ヌードマウス移植腫瘍の成長を抑制することができ、１６０〜６４０μｇ・ｋｇ−１・ｄ−１はｔｙｒｏｓｅｒｖａｔｉｄｅ（ＹＳＶ）の有効な作用量範囲であり、３２０μｇ・ｋｇ−１・ｄ−１の腫瘍抑制率は５０％より大きく、４回繰り返しても結果が安定であり、その抗実験的肝癌治療効果も用量依存性（ＪＩＳＡＪ、ＬＵＲ、ＱＩＵＳ、ｅｔａｌ．Ｐｒｅｌｉｍｉｎａｒｙｉｎｖｅｓｔｉｇａｔｉｏｎｏｆｔｈｅｉｎｈｉｂｉｔｏｒｙｅｆｆｅｃｔｓｏｆｔｈｅｔｙｒｏｓｅｒｖａｌｔｉｄｅ（ＹＳＶ）ｔｒｉｐｅｐｔｉｄｅｏｎｈｕｍａｎｈｅｐａｔｏｃａｒｃｉｎｏｍａＢＥＬ−７４０２［Ｊ］．ＣａｎｃｅｒＢｉｏｌＴｈｅｒ、２００５、４（９）：９９３〜９９７．）を有する。ｔｙｒｏｓｅｒｌｅｕｔｉｄｅ（ＹＳＬ）又はｔｙｒｏｓｅｒｖａｔｉｄｅ（ＹＳＶ）を出発点としてヒドロゲルを開発し、かつそれを汚水処理に応用することは開示されていない。
【０００３】
以上の背景技術の開示の開示は、本発明の発明思想及び技術的解決手段に対する理解を助けるために過ぎず、必ずしも本特許出願の先行技術に属さず、前記内容が本特許出願の出願日に開示されていることを明確な証拠がない限り、前記背景技術は、本願の新規性及び創造性を評価するために用いるべきではない。
【先行技術文献】
【特許文献】
【０００４】
【特許文献１】中国特許出願公開第１０３８０４８２８号明細書
【発明の概要】
【発明が解決しようとする課題】
【０００５】
本発明の目的は、配位能力の強いペプチド−イミダゾールホルムアルデヒドをゲル化因子核とし、ビニル修飾シリカとナノセルロースとを複合反応させて得られ、銅イオン、カドミウムイオン、クロムイオン等の重金属イオンに対する吸着除去能力が高く、有毒染料廃水中のメチルオレンジ、メチレンブルー等の毒性残存をも吸着することができ、除去能力が強く、吸着容量が高くリサイクル可能であり、工業化生産に適したナノ水和酸化金属複合ヒドロゲル及び汚水処理の応用を提供することにある。
【課題を解決するための手段】
【０００６】
前記目的を達成するために、本発明が講じた手段は、下記項［１］〜［５］に記載のものを含む。
【０００７】
［１］、式Ｉと式ＩＩの少なくともいずれか一つの構造を有するゲル化因子であって、
0006859517.tif 000002
式Ｉまたは式ＩＩにおいて、Ｅｔはエチル基を表し、すなわち−ＣＨ２ＣＨ３を表し、ｉ−Ｂｕはイソブチル基を表し、すなわち−ＣＨ２ＣＨ（ＣＨ３）２を表し、ｉ−Ｐｒはイソプロピル基、すなわち−ＣＨ（ＣＨ３）２を表す。
【０００８】
本発明の前記式Ｉ又は前記式ＩＩに記載のゲル化因子自体はヒドロゲルを形成することができ、最小ゲル化濃度は１５ｍｍｏｌ／Ｌに達することができ、Ａｌ３＋に対して強い選択応答性を有し、アルミニウム金属ヒドロゲルを形成することができ、Ａｌ３＋とアルミニウム金属ヒドロゲルを形成する最小ゲル化濃度は１０ｍｍｏｌ／Ｌである。
【０００９】
本発明は前記技術的解決手段に記載のゲル化因子の調製方法を提供し、以下の工程を含む：
ａ）ｔｙｒｏｓｅｒｌｅｕｔｉｄｅ（ＹＳＬ）、ｔｙｒｏｓｅｒｖａｔｉｄｅ（ＹＳＶ）、イミダゾールホルムアルデヒドを反応させて反応生成物を得る、
ｂ）前記反応生成物と水素化ホウ素ナトリウムとを反応させて反応溶液を得る、
ｃ）前記反応溶液のｐＨ値を調整し、撹拌条件下で反応させ、洗浄、再結晶、乾燥してゲル化因子を得る。
【００１０】
本発明の好ましい実施形態においては、前記ａ）工程におけるｔｙｒｏｓｅｒｌｅｕｔｉｄｅ（ＹＳＬ）は、Ｌ−チロシル−Ｌ−セリル−Ｌ−ロイシンからなる小分子ポリペプチドであり、ｔｙｒｏｓｅｒｖａｔｉｄｅ（ＹＳＶ）は、Ｌ−チロシル−Ｌ−セリル−Ｌ−バリンからなる小分子ポリペプチドである。
【００１１】
本発明の好ましい実施形態においては、前記ａ）工程におけるｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドの物質量の比は、１：１．５〜２．０であり、好ましくは１：１．８〜２．０である。
【００１２】
本発明の好ましい実施形態においては、前記ａ）工程の反応は、アルコール溶媒と炭酸塩の存在下で発生するのであり、前記アルコール系溶媒は、メタノール、エタノール又はプロパノールから選ばれ、好ましくはエタノールであり、前記炭酸塩が炭酸ナトリウム炭酸リチウム又は炭酸カリウムから選ばれ、好ましくは炭酸リチウムである。
【００１３】
本発明の好ましい実施形態においては、前記（ａ）工程における反応の温度が３７〜４２℃であり、時間が１．２〜１．５ｈである。
【００１４】
本発明の好ましい実施形態において、前記ｂ）工程における水素化ホウ素ナトリウムの物質量は、イミダゾールホルムアルデヒドの１〜１．５倍、好ましくは１〜１．２倍である。
【００１５】
本発明の好ましい実施形態において、前記（ｂ）工程反応の温度は０〜２℃であり、好ましくは０℃であり、より好ましくは氷水浴条件で反応し、反応時間は２〜４ｈであり、ｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドを反応させた後の反応生成物を氷浴条件下で冷却した後に水素化ホウ素ナトリウムと反応させることができる。
【００１６】
本発明の好ましい実施形態において、前記ｃ）工程において、反応溶液のｐＨを５．２〜５．８に調整し、好ましくは５．２〜５．５に調整し、反応温度は２０〜３０℃であり、好ましくは２５〜３０℃であり、反応時間が２〜４ｈであり、好ましくは２．５〜３ｈである。
【００１７】
本発明の好ましい態様においては、前記ｃ）工程において、反応後にゲル化因子粗生成物を得た後、粗生成物を順次濾過、水及びエタノールで洗浄した後、再結晶及び乾燥して、構造式Ｉ又はＩＩのような純粋なゲル化因子を得る。
【００１８】
本発明は、ｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドを反応物として式Ｉ又は式ＩＩに記載の前記ゲル化因子を調製し、調整方法が簡単であり、トリペプチド分子量が小さく、反応が制御可能であり、生成物配位能が強く、自身がヒドロゲルを形成することができ、最小ゲル化濃度は１５ｍｍｏｌ／Ｌに達することができ、しかもゲル化因子は、Ａｌ３＋に対して強い選択応答性を有し、アルミニウム金属ヒドロゲルを形成することができ、Ａｌ３＋とアルミニウム金属ヒドロゲルを形成する最小ゲル化濃度が１０ｍｍｏｌ／Ｌであり、また、前記ゲル化因子を核として酸化金属複合ヒドロゲルを調製することができ、アルミニウム金属ヒドロゲル及び酸化金属複合ヒドロゲル重金属イオンは、銅イオン、カドミウムイオン及びクロムイオンのような強い吸着除去能力を有し、さらに、汚水中に残留するメチルオレンジ、メチレンブルー等の毒性物質を除去することができ、本願が提供するゲル化因子は、汚水処理において一定の役割を果たすことができる。
【００１９】
［２］、［１］に記載の式Ｉと式ＩＩの少なくともいずれか一つの構造を有するゲル化因子又は項［１］に記載の調製方法により得られたゲル化因子を１０ｍｍｏｌ／Ｌ〜０．１５ｍｏｌ／Ｌの水溶液に調製し、ｐＨを５．８〜７．５に調整すれば得られるヒドロゲル。
【００２０】
［３］アルミニウム金属ヒドロゲルであって、以下の方法により調製される：
Ａｌ３＋水溶液と、項［１］の前記ゲル化因子を５ｍｍｏｌ／Ｌ〜０．５ｍｏｌ／Ｌ含む水溶液とを混合し、ｐＨを５．５〜７．０に調整し、少なくとも１２ｈ撹拌する又は少なくとも３０ｍｉｎ超音波して、アルミニウム金属ヒドロゲルを得る。
【００２１】
本発明の好ましい実施形態においては、前記Ａｌ３＋水溶液は、Ａｌ（ＮＯ３）３水溶液またはＡｌＣｌ３水溶液から選択され、ＡｌＣｌ３水溶液であることが好ましい。
【００２２】
本発明において、前記撹拌の速度は、少なくとも１００ｒ／ｍｉｎであり、少なくとも３００ｒ／ｍｉｎであることが好ましく、前記超音波の周波数は、少なくとも２５ＫＨｚであり、周波数は、少なくとも４５ＫＨｚであることが好ましく、エネルギー密度は、少なくとも０．３Ｗ／ｃｍ２であり、エネルギー密度は、少なくとも０．５Ｗ／ｃｍ２であることが好ましい。
本発明の好ましい実施態様において、前記Ａｌ３＋と前記項［１］に記載のゲル化因子の物質量との比は、１：２〜５であり、好ましい比は１：２〜３である。
【００２３】
本発明の前記式Ｉ又は式ＩＩに記載のゲル化因子自体はヒドロゲルを形成することができ、さらにＡｌ３＋に対して強い選択応答性を有し、アルミニウム金属ヒドロゲルを形成することができ、Ａｌ３＋とアルミニウム金属ヒドロゲルを形成する最小ゲル化濃度は１０ｍｍｏｌ／Ｌであり、アルミニウム金属ヒドロゲルは有毒染料廃水中のメチルオレンジ、メチレンブルー等の毒性残留に対して良好な吸着作用を有する上に、汚水中の重金属イオン例えばＣｕ２＋、Ｃｄ２＋とＣｒ６＋に異なる強度の吸着分解作用を有するため、下水処理、重金属イオン分解吸着等の環境保護分野において一定の応用見通しを有する。
【００２４】
［４］ナノ水和酸化金属複合ヒドロゲルであって、その調製方法は以下の通りである：
１）硝酸セリウムアンモニウムを０．０５ｍｏｌ／Ｌ硝酸溶液に溶解し、ビニル基修飾シリカとナノセルロースを加えて反応液Ａを得る、
２）［１］に記載の式Ｉと式ＩＩの少なくともいずれか一つの構造を有するゲル化因子、又は、項［１］に記載の調製方法により得られたゲル化因子を、５ｍｍｏｌ／Ｌ〜０．１５ｍｏｌ／Ｌの水溶液に調製し、反応液Ｂを得る、
３）反応液Ｂを定電圧滴下ロートにより反応液Ａに滴下し、２５〜４０℃で２〜８ｈ反応させ、蒸留水洗浄、ソックスレー抽出、吸引濾過を順次行い、ナノセルロースヒドロゲルを得る、
４）前記ナノセルロースヒドロゲルを塩化第一鉄と塩化鉄を含む溶液に浸漬し、アンモニア水を加えて５〜１２ｈ反応すればナノ水和酸化金属複合ヒドロゲルを得る。
【００２５】
本発明の好ましい実施形態においては、１）工程の反応液Ａにおいて、硝酸セリウムアンモニウム、ビニル修飾シリカおよびナノセルロースの重量比は、１：０．１〜０．５：３〜５である。
【００２６】
本発明の好ましい実施態様において、１）工程のビニル修飾シリカの調製方法は、ビニルトリエトキシシランのエタノール溶液とシリカのエタノール分散液をそれぞれ調製し、前記ビニルトリエトキシシランのエタノール溶液をシリカのエタノール分散液に加え、２ｈ超音波処理した後、遠心分離、エタノール洗浄、及び５０℃での真空乾燥を経て、前記ビニル修飾シリカを得る。
【００２７】
本発明の好ましい実施形態においては、前記１）工程において、硝酸セリウムアンモニウムを０．０５ｍｏｌ／Ｌ硝酸溶液に溶解する硝酸セリウムアンモニウムの質量分率が０．５〜５ｗｔ％である。
【００２８】
本発明の好ましい実施形態においては、３）工程において、反応液Ａと反応液Ｂとの重量比は、１：１〜２である。
【００２９】
本発明の好ましい実施形態においては、４）工程において、塩化第一鉄と塩化鉄とを含む溶液において、塩化第一鉄の物質の量分率が０．０５〜０．２ｍｏｌ／Ｌであり、塩化鉄の物質の量分率が０．１〜０．４ｍｏｌ／Ｌである。
【００３０】
本発明の好ましい実施形態においては、４）工程の塩化第一鉄と塩化鉄とを含む溶液において、塩化第一鉄と塩化鉄とのモル比が１：２である。
【００３１】
式Ｉ又は式ＩＩのゲル化因子の核はナノ水和酸化金属複合ヒドロゲルに重金属イオン、例えば銅イオン、カドミウムイオンとクロムイオンへの高い吸着除去能力を付与し、有毒染料廃水中のメチルオレンジ、メチレンブルー等の毒性残留も吸着でき、ナノセルロースの高空隙率及び大比表面積が更に向上してその吸着容量を高め、ビニル基修飾シリカの添加により非連続的なネットワークホール構造が形成され、空隙率が向上し、膨潤率が向上し、吸着容量も向上すること、ナノ水和酸化金属複合ヒドロゲルに形成された金属酸化物Ｆｅ３Ｏ４の磁性がヒドロゲル吸着後の回収循環使用に役立ち、下水処理においてより低いコストを消費し、より大きな作用を発揮する上に、プロセスが簡単で、収量が高く、工業化生産に非常に適している。
【００３２】
［５］、［４］に記載の前記ナノ水和酸化金属複合ヒドロゲルの汚水処理における応用であって、汚水中の重金属カドミウムイオンを吸着する用途と、汚水中の重金属銅イオンを吸着する用途と、汚水中の重金属クロムイオンを吸着する用途と、汚水中のメチルオレンジを吸着する用途と、汚水中のメチレンブルーを吸着する用途と、の少なくともいずれか一つを含むがこれらに限定されない。
【発明の効果】
【００３３】
本発明の有益な効果は以下のとおりである：
【００３４】
１）本発明は、ｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドを反応物として式Ｉ又は式ＩＩに記載のゲル化因子を調製し、調製方法が簡単であり、トリペプチド分子量が小さく、反応が制御可能であり、生成物配位能が強く、自身がヒドロゲルを形成することができ、最小ゲル化濃度が１５ｍｍｏｌ／Ｌに達することができる。
【００３５】
２）ゲル化因子は、Ａｌ３＋に対して強い選択応答性を有し、アルミニウム金属ヒドロゲルを形成することができ、Ａｌ３＋とアルミニウム金属ヒドロゲルを形成する最小ゲル化濃度は、１０ｍｍｏｌ／Ｌである。
【００３６】
３）アルミニウム金属ヒドロゲルは、有毒染料廃水中のメチルオレンジ、メチレンブルー等の毒性残留に対して良好な吸着作用を有し、また、汚水中の重金属イオン例えばＣｕ２＋、Ｃｄ２＋とＣｒ６＋とに異なる強度の吸着分解作用を有する。
【００３７】
４）式Ｉ又は式ＩＩのゲル化因子核は、ナノ水和酸化金属複合ヒドロゲルに、重金属イオン、例えば銅イオン、カドミウムイオンとクロムイオンへの高い吸着除去能力を付与し、有毒染料廃水中のメチルオレンジ、メチレンブルー等の毒性残留も吸着することができ、ナノセルロースの高空隙率及び大比表面積が更に向上して吸着容量が大きくなり、ビニル基修飾シリカの添加により非連続的なネットワークホール構造が形成され、空隙率が向上し、膨潤率が向上し、吸着容量も向上する。
【００３８】
５）ナノ水和酸化金属複合ヒドロゲルに形成された金属酸化物Ｆｅ３Ｏ４の磁性は、ヒドロゲル吸着後の回収リサイクルに有利であり、下水処理においてより低いコストを消費し、より大きな作用を発揮する上に、プロセスが簡単で、産出量が高く、工業化生産に非常に適している。
【００３９】
本発明は、前記手段を採用したものであり、従来技術の不足を補い、設計が合理的であり、取り扱いが容易である。
【図面の簡単な説明】
【００４０】
【図１】本発明のゲル化因子の式Ｉの概略構成図である。
【図２】本発明のゲル化因子の式ＩＩの構造概略図である。
【図３】本発明のヒドロゲルによる重金属イオンＣｕ２＋の吸着能力を示す模式図である。
【発明を実施するための形態】
【００４１】
本明細書において使用される技術および科学的用語は、特に断りのない限り、本発明の属する技術の分野における通常の知識を有する者により一般的に理解される同一の意味を有するものである。本発明は、本明細書で説明した方法および材料を用いるが、本分野において公知の他の適切な方法および材料を用いることもできる。本明細書に記載された材料、方法及び実施例は例示に過ぎず、限定するものではない。すべての出版物、特許出願、特許、仮出願、データベースエントリ、本文に記載されている他の参考文献等は、その全体が本明細書に組み込まれる。衝突があれば、本明細書に定義を含めて定義する。
【００４２】
その他の特徴や利点は、以下の詳細な説明、添付図面および特許請求の範囲によって明らかになる。
【００４３】
用語"例えば"及びその文法類似物について、用語"これに限定されない"は、特に明記しない限り、一般的な用法に従うと理解されるべきである。ここで、用語「約」とは、実験誤差の変化を考慮したものである。特に明記しない限り、本明細書に記載された全ての測定は、明示的に使用されているか否かに関わらず、「約」という単語で修正されると理解される。本明細書において、単数形「一」、「一つ」、「この」には、特に断りのない限り、複素数用法が含まれる。
【００４４】
式Ｉと式ＩＩの少なくともいずれか一つの構造を有するゲル化因子を提供する：
0006859517.tif 000003
式Ｉと式ＩＩにおいて、Ｅｔはエチル基、すなわち−ＣＨ２ＣＨ３を表し、ｉ−Ｂｕはイソブチル基、すなわち−ＣＨ２ＣＨ（ＣＨ３）２を表し、ｉ−Ｐｒはイソプロピル基、すなわち−ＣＨ（ＣＨ３）２を表す。
【００４５】
前記式Ｉ又は前記式ＩＩに示すゲル化因子を調製する方法は、
ｔｙｒｏｓｅｒｌｅｕｔｉｄｅ（ＹＳＬ）又はｔｙｒｏｓｅｒｖａｔｉｄｅ（ＹＳＶ）をイミダゾールホルムアルデヒドと反応させて反応生成物を得るステップａと、
反応生成物と水素化ホウ素ナトリウムとを反応させて反応溶液を得るステップｂと、
前記反応溶液のｐＨ値を調整し、撹拌条件下で反応させ、洗浄、再結晶、乾燥してゲル化因子を得るステップｃと、を含み、
【００４６】
前記ステップａにおいて、ｔｙｒｏｓｅｒｌｅｕｔｉｄｅ（ＹＳＬ）は、Ｌ−チロシル−Ｌ−セリル−Ｌ−ロイシンからなる小分子ポリペプチドであり、ｔｙｒｏｓｅｒｖａｔｉｄｅ（ＹＳＶ）は、Ｌ−チロシル−Ｌ−セリル−Ｌ−バリンからなる小分子ポリペプチドである。
【００４７】
前記ステップａにおいて、ｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドとの物質量の比は、１：１．５〜２．０であり、好ましくは１：１．８〜２．０である。
【００４８】
前記ステップａにおいて、反応は、アルコール溶媒及び炭酸塩の存在下で発生するのであり、前記アルコール系溶媒は、メタノール、エタノール又はプロパノールから選ばれ、好ましくはエタノールであり、前記炭酸塩は、炭酸ナトリウム、炭酸リチウム又は炭酸カリウムから選ばれ、好ましくは炭酸リチウムである。
【００４９】
前記ステップａにおいて、反応の温度が３７〜４２℃であり、時間が１．２〜１．５ｈである。
【００５０】
前記ステップｂにおいて、水素化ホウ素ナトリウムの物質量は、イミダゾールホルムアルデヒドの１〜１．５倍、好ましくは１〜１．２倍である。
【００５１】
前記ステップｂにおいて、反応の温度は０〜２℃、好ましくは０℃であり、より好ましくは氷水浴条件下で反応し、反応の時間は２〜４ｈであり、ｔｙｒｏｓｅｒｌｅｕｔｉｄｅ（ＹＳＬ）又はｔｙｒｏｓｅｒｖａｔｉｄｅ（ＹＳＶ）をイミダゾールホルムアルデヒドと反応させた後の反応生成物を氷浴条件下で冷却した後に水素化ホウ素ナトリウムと反応させることができる。
【００５２】
前記ステップｃにおいて、反応液のｐＨを５．２〜５．８に調整し、好ましくは５．２〜５．５に調整し、反応温度が２０〜３０℃であり、好ましくは２５〜３０℃であり、反応時間が２〜４ｈ、好ましくは２．５〜３ｈである。
【００５３】
前記ステップｃにおいて、反応後にゲル化因子粗生成物を得た後、粗生成物を順次濾過、水及びエタノールで洗浄した後、再結晶及び乾燥して、式Ｉ又はＩＩのような純粋なゲル化因子を得る。
【００５４】
本発明の好ましい実施形態において、前記ゲル化因子の合成経路は、反応経路１又は反応経路２のように表される：
0006859517.tif 000004
【００５５】
本発明は、ｔｙｒｏｓｅｒｌｅｕｔｉｄｅ（ＹＳＬ）又はｔｙｒｏｓｅｒｖａｔｉｄｅ（ＹＳＶ）とイミダゾールホルムアルデヒドを反応物として式Ｉ又は式ＩＩに記載の前記ゲル化因子を調製し、調整方法が簡単であり、トリペプチド分子量が小さく、反応が制御可能であり、生成物配位能が強く、自身がヒドロゲルを形成することができ、最小ゲル化濃度は１５ｍｍｏｌ／Ｌに達することができ、しかもゲル化因子は、Ａｌ３＋に対して強い選択応答性を有し、アルミニウム金属ヒドロゲルを形成することができ、Ａｌ３＋とアルミニウム金属ヒドロゲルを形成する最小ゲル化濃度が１０ｍｍｏｌ／Ｌであり、また、前記ゲル化因子を核として酸化金属複合ヒドロゲルを調製することができ、アルミニウム金属ヒドロゲル及び酸化金属複合ヒドロゲル重金属イオンは、銅イオン、カドミウムイオン及びクロムイオンのような強い吸着除去能力を有し、さらに、汚水中に残留するメチルオレンジ、メチレンブルー等の毒性物質を除去することができ、本願が提供するゲル化因子は、汚水処理において一定の役割を果たすことができる。
【００５６】
本発明はまた、前記式Ｉと式ＩＩの少なくともいずれか一つの構造を有するゲル化因子又は前記調製方法により得られたゲル化因子を１０ｍｍｏｌ／Ｌ〜０．１５ｍｏｌ／Ｌの水溶液に調製し、ｐＨを５．８〜７．５に調整すれば得られるヒドロゲルを提供する。
【００５７】
本発明はまた、アルミニウム金属ヒドロゲルを提供し、前記アルミニウム金属ヒドロゲルは以下の方法により調製される：
【００５８】
Ａｌ３＋水溶液と、前記ゲル化因子を５ｍｍｏｌ／Ｌ〜０．５ｍｏｌ／Ｌ含有する水溶液とを混合し、ｐＨを５．５〜７．０に調整し、少なくとも１２ｈ撹拌し又は少なくとも３０ｍｉｎ超音波処理して、アルミニウム金属ヒドロゲルを得る。
【００５９】
前記方法は以下の制限要素を有する：
１）前記Ａｌ３＋水溶液は、Ａｌ（ＮＯ３）３水溶液またはＡｌＣｌ３水溶液から選択される、
２）前記攪拌の速度は、少なくとも１００ｒ／ｍｉｎである、
３）前記超音波の周波数は少なくとも２５ＫＨｚであり、エネルギー密度は少なくとも０．３Ｗ／ｃｍ２である、
４）前記Ａｌ３＋と前記ゲル化因子の物質量との比は、１：２〜５である。
【００６０】
本発明の前記式Ｉ又は式ＩＩに記載のゲル化因子自体はヒドロゲルを形成することができ、さらにＡｌ３＋に対して強い選択応答性を有し、アルミニウム金属ヒドロゲルを形成することができ、Ａｌ３＋とアルミニウム金属ヒドロゲルを形成する最小ゲル化濃度は１０ｍｍｏｌ／Ｌであり、アルミニウム金属ヒドロゲルは有毒染料廃水中のメチルオレンジ、メチレンブルー等の毒性残留に対して良好な吸着作用を有する上に、汚水中の重金属イオン例えばＣｕ２＋、Ｃｄ２＋とＣｒ６＋に異なる強度の吸着分解作用を有するため、下水処理、重金属イオン分解吸着等の環境保護分野において一定の応用見通しを有する。
【００６１】
また、本発明は、以下の方法により調製されるナノ水和酸化金属複合ヒドロゲルを提供し、
硝酸セリウムアンモニウムを０．０５ｍｏｌ／Ｌ硝酸溶液に溶解し、ビニル基修飾シリカとナノセルロースを加えて反応液Ａを得るステップ１と、
前記式Ｉと式ＩＩの少なくともいずれか一つの構造を有するゲル化因子、または前記調製方法に従って得られたゲル化因子を５ｍｍｏｌ／Ｌ〜０．１５ｍｏｌ／Ｌの水溶液に調製し、反応液Ｂを得るステップ２と、
反応液Ｂを定電圧滴下ロートにより反応液Ａに滴下し、２５〜４０℃で２〜８ｈ反応させ、蒸留水洗浄、ソックスレー抽出、吸引濾過を順次行い、ナノセルロースヒドロゲルを得るステップ３と、
前記ナノセルロースヒドロゲルを、塩化第一鉄と塩化鉄とを含む溶液に浸漬し、アンモニア水を加えて５〜１２ｈ反応すればナノ水和酸化金属複合ヒドロゲルを得るステップ４と、を含む。
【００６２】
本方法は以下の制限要素を有する：
前記ステップ１において、反応液Ａにおいて、硝酸セリウムアンモニウム、ビニル修飾シリカおよびナノセルロースの重量比は、１：０．１〜０．５：３〜５である、
前記ステップ１において、ビニル修飾シリカの調製方法は、ビニルトリエトキシシランのエタノール溶液とシリカのエタノール分散液をそれぞれ調製し、前記ビニルトリエトキシシランのエタノール溶液をシリカのエタノール分散液に加え、２ｈ超音波処理した後、遠心分離、エタノール洗浄、及び５０℃での真空乾燥を経て、前記ビニル修飾シリカを得る、
前記ステップ１において、硝酸セリウムアンモニウムを０．０５ｍｏｌ／Ｌ硝酸溶液に溶解し、硝酸セリウムアンモニウムの質量分率は０．５〜５ｗｔ％である、
前記ステップ３において、反応液Ａと反応液Ｂとの重量比は、１：１〜２である、
前記ステップ４において、塩化第一鉄及び塩化鉄を含む溶液において、塩化第一鉄の物質量分率は０．０５〜０．２ｍｏｌ／Ｌであり、塩化鉄の物質量分率は０．１〜０．４ｍｏｌ／Ｌである、
前記ステップ４において、塩化第一鉄と塩化鉄を含む溶液において、塩化第一鉄と塩化鉄の物質量の比は１：２である。
【００６３】
式Ｉ又は式ＩＩのゲル化因子の核はナノ水和酸化金属複合ヒドロゲルに重金属イオン、例えば銅イオン、カドミウムイオンとクロムイオンへの高い吸着除去能力を付与し、有毒染料廃水中のメチルオレンジ、メチレンブルー等の毒性残留も吸着でき、ナノセルロースの高空隙率及び大比表面積が更に向上してその吸着容量を高め、ビニル基修飾シリカの添加により非連続的なネットワークホール構造が形成され、空隙率が向上し、膨潤率が向上し、吸着容量も向上すること、ナノ水和酸化金属複合ヒドロゲルに形成された金属酸化物Ｆｅ３Ｏ４の磁性がヒドロゲル吸着後の回収循環使用に役立ち、下水処理においてより低いコストを消費し、より大きな作用を発揮する上に、プロセスが簡単で、収量が高く、工業化生産に非常に適している。
【００６４】
前記ナノ水和酸化金属複合ヒドロゲルの汚水処理における応用であって、汚水中の重金属カドミウムイオンを吸着する用途と、汚水中の重金属銅イオンを吸着する用途と、汚水中の重金属クロムイオンを吸着する用途と、汚水中のメチルオレンジを吸着する用途と、汚水中のメチレンブルーを吸着する用途と、の少なくともいずれか一つを含むがこれらに限定されない。
【００６５】
実施例１：
３８℃温度で、ｔｙｒｏｓｅｒｌｅｕｔｉｄｅ（ＹＳＬ）を１．９０７ｇ盛った炭酸リチウム（０．０７４ｇ）溶液に、イミダゾールホルムアルデヒド（０．９６ｇ）のエタノール溶液を加え、１．５ｈ反応させて反応生成物を得るステップａと、
氷水浴１ｈ、反応生成物に水素化ホウ素ナトリウムを０．４５６ｇ加えて４ｈ反応させて反応溶液を得るステップｂと、
反応溶液のｐＨを５．５に調整し、２５℃温度、撹拌条件で３ｈ反応させてゲル化因子粗生成物を得て、濾過、水及びエタノール洗浄を順次行い、再結晶及び乾燥を行い、式Ｉのような純粋なゲル化因子を得るステップｃと、を含む。
【００６６】
実施例２：
４０℃温度で、ｔｙｒｏｓｅｒｌｅｕｔｉｄｅ（ＹＳＬ）を１．８３７ｇ盛った炭酸リチウム（０．０７４ｇ）溶液に、イミダゾールホルムアルデヒド（０．９６ｇ）のエタノール溶液を加え、１．５ｈ反応させて反応生成物を得るステップａと、
氷水浴１ｈ、反応生成物に水素化ホウ素ナトリウムを０．４５６ｇ加えて４ｈ反応させて反応溶液を得るステップｂと、
反応溶液のｐＨを５．５に調整し、２５℃温度、撹拌条件で３ｈ反応させてゲル化因子粗生成物を得て、濾過、水及びエタノール洗浄を順次行い、再結晶及び乾燥を行い、式ＩＩのような純粋なゲル化因子を得るステップｃと、を含む。
【００６７】
実施例３：
実施例１の前記ゲル化因子をそれぞれ５０ｍｍｏｌ／Ｌの水溶液に調製し、溶液は無色透明であり、溶液ｐＨを５．８〜７．５に調整して、いずれも均一的な、白色不透明の安定したヒドロゲルを形成することができた。
【００６８】
実施例４：
実施例３のヒドロゲルを異なる濃度で希釈したところ、ゲル化因子の濃度≧１５ｍｍｏｌ／Ｌのときにいずれもヒドロゲルを形成することができ、その最小ゲル化濃度は１５ｍｍｏｌ／Ｌであることがわかった。
【００６９】
実施例５：
実施例２に係るゲル化因子をそれぞれ５０ｍｍｏｌ／Ｌの水溶液に調製し、溶液は無色透明であり、溶液ｐＨを６．０〜７．５に調整し、いずれも均一的な、白色不透明の安定したヒドロゲルを形成することができた。
【００７０】
実施例６：
実施例５のヒドロゲルを異なる濃度で希釈したところ、ゲル分濃度≧１５ｍｍｏｌ／Ｌのときにヒドロゲルを形成することができ、その最小ゲル化濃度は１５ｍｍｏｌ／Ｌであることがわかった。
【００７１】
実施例７：
ＡｌＣｌ３水溶液と５０ｍｍｏｌ／Ｌの実施例３の前記ゲル化因子を含む水溶液とを混合し、ｐＨを６．８に調整し、３００ｒ／ｍｉｎで１２ｈ撹拌して白色のアルミニウム金属ヒドロゲルを形成した。
前記ＡｌＣｌ３水溶液中のＡｌ３＋と実施例３の前記ゲル化因子との物質量の比は、１：２であった。
【００７２】
比較例８：
ＣｅＣｌ３、ＥｕＣｌ３、ＴｂＣｌ３、ＣａＣｌ２、ＢａＣｌ２、ＭｇＣｌ２、ＦｅＣｌ２水溶液をそれぞれ調製し、金属イオンと実施例３の前記ゲル化因子との物質の量の比を１：２に保持し、実施例７の方法に準じて、それぞれ５０ｍｍｏｌ／Ｌの実施例３の前記ゲル化因子を含む水溶液と混合して反応させたところ、前記各物質がいずれも安定な金属ヒドロゲルを形成することができず、沈殿や粘調または清澄が生じ、本願の前記ゲル化因子がＡｌ３＋に対して強い選択応答性を有し、アルミニウム金属ヒドロゲルを形成することができることを見出した。
【００７３】
実施例９：
実施例７によれば、実施例３に係る前記ゲル化因子の水溶液を異なる濃度で希釈した結果、ゲル化因子濃度≧１０ｍｍｏｌ／Ｌのときにヒドロゲルを形成することができ、Ａｌ３＋とアルミニウム金属ヒドロゲルを形成する最小ゲル化濃度が１０ｍｍｏｌ／Ｌであることがわかった。
【００７４】
実施例１０：
本実施例はナノ水和酸化金属複合ヒドロゲルを提供し、その調製方法は以下のとおりである：
硝酸セリウムアンモニウム０．５５ｇを０．０５ｍｏｌ／Ｌ硝酸溶液に溶解し、ビニル修飾シリカ０．１２ｇとナノセルロース２．２ｇを加え、反応液Ａを得るステップ一と、
式ＩＩの構造を有するゲル化因子を５０ｍｍｏｌ／Ｌの水溶液に調製し、反応液Ｂを得るステップ二と、
反応液Ｂを、定電圧滴下ロートにより反応液Ａに滴下し、３７℃で５ｈ反応させ、蒸留水洗浄、ソックスレー抽出、吸引濾過を順次行い、ナノセルロースヒドロゲルを得るステップ三と、
前記ナノセルロースヒドロゲルを塩化第一鉄及び塩化鉄を含む溶液に浸漬し、アンモニア水を加えて１０ｈ反応させてナノ水和酸化金属複合ヒドロゲルを得るステップ四と、を含む。
【００７５】
実施例１０の方法は以下の制限要素を有する：
【００７６】
前記ステップ一において、ビニル修飾シリカの調製方法は、ビニルトリエトキシシラン１．２ｇをエタノール５０ｍＬに溶解し、シリカ０．８ｇをエタノール４０ｍＬに超音波分散し、シリカ混合液にビニルトリエトキシシラン溶液を加え、４ｈ超音波処理し、遠心分離、エタノール洗浄し、４５℃で真空乾燥し、ビニル修飾シリカを得る、
前記ステップ一において、硝酸セリウムアンモニウムを０．０５ｍｏｌ／Ｌ硝酸溶液に溶解する硝酸セリウムアンモニウムの質量分率は２ｗｔ％である、
前記ステップ三において、反応液Ａと反応液Ｂとの重量比は、１：２である、
前記ステップ四において、塩化第一鉄及び塩化鉄を含む溶液において、塩化第一鉄の物質の量分率は０．１ｍｏｌ／Ｌであり、塩化鉄の物質の量分率は０．２ｍｏｌ／Ｌである。
【００７７】
式Ｉ又は式ＩＩのゲル化因子の核はナノ水和酸化金属複合ヒドロゲルに重金属イオン、例えば銅イオン、カドミウムイオンとクロムイオンへの高い吸着除去能力を付与し、有毒染料廃水中のメチルオレンジ、メチレンブルー等の毒性残留も吸着でき、ナノセルロースの高空隙率及び大比表面積が更に向上してその吸着容量を高め、ビニル基修飾シリカの添加により非連続的なネットワークホール構造が形成され、空隙率が向上し、膨潤率が向上し、吸着容量も向上すること、ナノ水和酸化金属複合ヒドロゲルに形成された金属酸化物Ｆｅ３Ｏ４の磁性がヒドロゲル吸着後の回収循環使用に役立ち、本実施例の前記ナノ水和酸化金属複合ヒドロゲルの見かけ飽和磁化強度は０．０２６ｅｍｕ／ｇに達することができる。これは、下水処理においてより低いコストを消費し、より大きな作用を発揮する上に、プロセスが簡単で、産出量が高く、工業化生産に非常に適している。
【００７８】
比較例１１：
比較例１１は、実施例１０とほぼ同じであるが、塩化第一鉄及び塩化鉄を含む溶液中の塩化第一鉄の物質量分率が０．１ｍｏｌ／Ｌであり、塩化鉄の物質量分率が０ｍｏｌ／Ｌであり、得られたヒドロゲルの見かけの飽和磁化強度が０ｅｍｕ／ｇである点で実施例１０と異なる。
【００７９】
比較例１２：
比較例１２は、実施例１０とほぼ同じであるが、塩化第一鉄及び塩化鉄を含む溶液中の塩化第一鉄の物質量分率が０ｍｏｌ／Ｌであり、塩化鉄の物質量分率が０．２ｍｏｌ／Ｌであり、得られたヒドロゲルの見かけの飽和磁化強度が０ｅｍｕ／ｇである点で実施例１０と異なる。
【００８０】
比較例１３：
比較例１３は、実施例１０とほぼ同じであるが、塩化第一鉄及び塩化鉄を含む溶液を蒸留水で置換し、得られたヒドロゲルの見かけの飽和磁化強度は０ｅｍｕ／ｇである点で実施例１０と異なる。
【００８１】
実験例１：
本実験例は、本発明の各実施例で得られたヒドロゲルの重金属イオンＣｒ６＋に対する吸着能力を検出する。
【００８２】
本発明の各実施例で得られたヒドロゲルの重金属イオンに対する吸着性能を確認するために、クロム（＋６価）イオンを例にしてジカルバジド分光光度法を用いて吸着性能試験及び再生吸着性能試験を行い、ヒドロゲルの吸着容量Ｃ（ｍｇ／ｇ）及びクロムイオン溶液の除去率Ｒ（％）をそれぞれ、式（１）及び式（２）に従って算出する。
【００８３】
【数１】
0006859517.tif 000005
【００８４】
【数２】
0006859517.tif 000006
【００８５】
式中：ｃは吸着平衡時のＫ２Ｃｒ２Ｏ７溶液中のクロムイオンの平衡濃度を表し、単位をｍｇ／Ｌとし、ｃ０はＫ２Ｃｒ２Ｏ７溶液中のクロムイオンの初期濃度を表し、単位をｍｇ／Ｌとし、Ｖは使用するＫ２Ｃｒ２Ｏ７溶液の体積を表し、単位をＬとし、ｍは投与用のドライヒドロゲルの質量を表し、単位をｇとする。
【００８６】
実施例７におけるアルミニウム金属ヒドロゲル及び実施例１０、比較例１１〜１３におけるナノ水和酸化金属複合ヒドロゲルについて、クロム（＋６価）イオンの吸着検出をそれぞれ行い、検出結果を表１に示す。
【００８７】
【表１】
0006859517.tif 000007
［表１、ヒドロゲルのＣｒ６＋吸着能力の検出］
【００８８】
表１から明らかなように、実施例７のアルミニウム金属ヒドロゲル及び実施例１０におけるナノ水和酸化金属複合ヒドロゲルは、Ｃｒ６＋に対し優れた吸着能力を有し、中でも実施例１０におけるナノ水和酸化金属複合ヒドロゲルの吸着能力及び吸着容量がより優れることがわかる。
【００８９】
実験例２：
本実験例は、実験例１におけるヒドロゲルの重金属イオンＣｒ６＋に対する再吸着能力を検する。
【００９０】
実験例１におけるＣｒ６＋を吸着したアルミニウム金属ヒドロゲルとナノ水和酸化金属複合ヒドロゲルをそれぞれ０．１ｍｏｌ／Ｌのアンモニア水溶液に４８ｈ浸漬して脱吸着し、脱離したヒドロゲルを実験例１に記載の方法にしたがって再度その吸着性能を測定し、再吸着の結果、アルミニウム金属ヒドロゲルのＣｒ６＋に対する吸着容量が２０．４ｍｇ／ｇに達し、ナノ水和酸化金属複合ヒドロゲルの吸着容量が５０．９ｍｇ／ｇに達することが示され、本願の前記アルミニウム金属ヒドロゲルとナノ水和酸化金属複合ヒドロゲルは簡単な方式で脱着を行って繰り返し使用でき、再吸着性能が良好であることが示された。
【００９１】
実験例３：
本実験例は、本発明の各実施例で得られたヒドロゲルの重金属イオンＣｕ２＋に対する吸着能力を検出する。
【００９２】
濃度５００ｍｇ／ＬのＣｕ２＋溶液１０ｍＬをそれぞれ６本の容器に入れ、ＮａＯＨ又はＨＣｌでｐＨ＝７．０に調整し、実施例７におけるアルミニウム金属ヒドロゲルと実施例１０、比較例１１〜１３におけるナノ水和酸化金属複合ヒドロゲルとをそれぞれ１０ｍｇ取って前記溶液に入れ、それぞれ２５℃の恒温水浴で０、５０、１００、１５０、２００、２５０、３００、３５０、４００、４５０及び５００ｍｉｎ振とうした後、上澄み液を採取してろ過する。原子吸光光度計を用いて溶液中のＣｕ２＋濃度を測定し、吸着後溶液中のＣｕ２＋濃度を算出し、吸着曲線を図３に示す。０〜２００ｍｉｎにおいて、吸着量が吸着時間二したがって急激に増加し、２００〜３５０ｍｉｎにおいて、吸着量の増加は徐々に緩やかになり、４００ｍｉｎ後は吸着平衡に達し、本発明の実施例７におけるアルミニウム金属ヒドロゲルのＣｕ２＋への飽和吸着量は３２５．６５ｍｇ／ｇとなり、実施例１０のナノ水和酸化金属複合ヒドロゲルのＣｕ２＋に対する飽和吸着量は４２８．５０ｍｇ／ｇとなる。
【００９３】
実験例４：
本実験例は、本発明の各実施例で得られたヒドロゲルの水中メチルオレンジ、メチレンブルーへの吸着能力を検出したものであり、検出結果は表２に示す通りであり、２４ｈ以降では、実施例７におけるアルミニウム金属ヒドロゲル及び実施例１０のナノ水和酸化金属複合ヒドロゲルのメチルオレンジ、メチレンブルーに対する吸着パーセントがいずれも９８．０％以上に達することができ、本願のアルミニウム金属ヒドロゲル及びナノ水和酸化金属複合ヒドロゲルは、メチルオレンジ、メチレンブルーに対して優れた吸着除去能力を有することが明らかとなった。
【００９４】
【表２】
0006859517.tif 000008
［表２、ヒドロゲルのメチルオレンジとメチレンブルーとへの吸着能力の検出］
【００９５】
前記実施例における従来技術は当業者に知られている従来技術であるため、ここでは詳細な説明を省略する。
【００９６】
以上の実施形態は、本発明を説明するためのものであり、本発明を限定するものではなく、本発明の精神及び範囲から逸脱することなく、様々な変形や変形が可能であることは当業者に明らかである。したがって、すべての同等の技術的解決手段も本発明の範疇に含まれるものであり、本発明の特許請求の範囲は、特許請求の範囲によって制限されるべきである。
【図１】
0006859517.tif 000010
【図２】
0006859517.tif 000011
【図３】
0006859517.tif 000012